(57)【要約】  本開示は、望ましくない色ずれ、ルーメン維持の損失、又は、ランプ効率の損失を被ることなく、最大定格電力未満で動作することができる放電ランプに関する。そのドーズ中に、低ドーズレベル、例えば、１ｍｏｌ％未満のヨウ化タリウム、及び、任意に、ヨウ化インジウムを有するセラミック金属ハロゲン化物ランプに関連して特定の用途を見出す。【選択図】図１
2014513405.tif 000002
【特許請求の範囲】
【請求項１】
放電容器と、
前記放電容器に作動的に関連付けられた電極と、
前記容器内に密封されたイオン化可能な充填材であって、
（ａ）不活性ガスと、
（ｂ）水銀と、
（ｃ）１ｍｏｌ％未満のハロゲン化タリウムと、
（ｄ）（ｉ）アルカリ金属ハロゲン化物と、
（ｉｉ）アルカリ土類金属ハロゲン化物と、
（ｉｉｉ）ランタン及びセリウム、並びに、任意に、プラセオジム、ユーロピウム、ネオジウム、及びサマリウム、並びに、これらの組み合わせで構成される群から選択された少なくとも１つの希土類ハロゲン化物とを含むさらなるハロゲン化物成分とを含む充填材とを備える、ランプ。
【請求項２】
前記ハロゲン化物ドーズの１ｍｏｌ％未満でハロゲン化物インジウムをさらに含む、請求項１記載のランプ。
【請求項３】
公称ランプ電力の５０％で動作する場合、公称ランプ電力の１００％で動作する場合のＣＣＴの±２５０°Ｋ内のＣＣＴを示す、請求項１記載のランプ。
【請求項４】
公称ランプ電力の５０％で動作する場合、公称ランプ電力の１００％で動作する場合のＣＣＴの±１００°Ｋ内のＣＣＴを示す、請求項１記載のランプ。
【請求項５】
公称電力での３０００時間後に、少なくとも約８５％のルーメン維持を示す、請求項１記載のランプ。
【請求項６】
公称電力での３０００時間後に、少なくとも約９３％のルーメン維持を示す、請求項１記載のランプ。
【請求項７】
公称電力未満で動作する場合、９０以上のＬＰＷを示す、請求項１記載のランプ。
【請求項８】
前記ハロゲン化物成分は、ヨウ化タリウム、ヨウ化インジウム、ハロゲン化ナトリウム、ハロゲン化物カルシウム又はハロゲン化ストロンチウムのうちの少なくとも一方、及び、ハロゲン化セリウム又はハロゲン化ランタンのうちの少なくとも一方を含む、請求項１記載のランプ。
【請求項９】
前記充填材中のすべての前記ハロゲン化物は、ヨウ化物である、請求項１記載のランプ。
【請求項１０】
前記充填材の前記ハロゲン化物成分は、
０．１〜１．０ｍｏｌ％のハロゲン化タリウムと、
６８〜７２ｍｏｌ％のアルカリ金属ハロゲン化物と、
１０〜２５ｍｏｌ％のアルカリ土類金属ハロゲン化物と、
２〜６ｍｏｌ％の希土類ハロゲン化物と、を含む、請求項１記載のランプ。
【請求項１１】
前記充填材の前記ハロゲン化物成分は、
０．１〜２．０ｍｏｌ％のハロゲン化タリウムと、
０．１〜１．０ｍｏｌ％のハロゲン化インジウムと、
６８〜７２ｍｏｌ％のアルカリ金属ハロゲン化物と、
１０〜２５ｍｏｌ％のアルカリ土類金属ハロゲン化物と、
２〜６ｍｏｌ％の希土類ハロゲン化物と、を含む、請求項２記載のランプ。
【請求項１２】
前記充填材は、
０．１〜０．９ｍｏｌ％のヨウ化タリウムと、
０．１〜０．９ｍｏｌ％のヨウ化インジウムと、
６８〜７２ｍｏｌ％のハロゲン化ナトリウムと、
２０〜２５ｍｏｌ％のハロゲン化カルシウム又はハロゲン化ストロンチウムのうちの少なくとも一方と、
３〜５ｍｏｌ％のハロゲン化セリウム又はハロゲン化ランタンのうちの少なくとも一方と、を含む、請求項２記載のランプ。
【請求項１３】
公称ランプ電力で動作する場合、少なくとも約８６のＣＲＩを示す、請求項１記載のランプ。
【請求項１４】
前記ドーズは、不活性ガス、Ｈｇ、ＴｌＩ、ＮａＩ、ＣａＩ2、及びＬａＩ3を含む、請求項１記載のランプ。
【請求項１５】
前記ドーズは、不活性ガス、Ｈｇ、ＴｌＩ、ＩｎＩ、ＮａＩ、ＣａＩ2、及びＬａＩ3を含む、請求項２記載のランプ。
【請求項１６】
前記ドーズは、不活性ガス、Ｈｇ、ＴｌＩ、ＩｎＩ、ＮａＩ、ＳｒＩ2、及びＬａＩ3を含む、請求項２記載のランプ。
【請求項１７】
前記ドーズは、不活性ガス、Ｈｇ、ＴｌＩ、ＩｎＩ、ＮａＩ、ＣａＩ2、及びＣｅＩ3を含む、請求項２記載のランプ。
【請求項１８】
ランプを形成する方法であって、
放電容器を設ける工程と、
前記放電容器内にイオン化充填材を密封する工程と、を含み、前記充填材は、
（ａ）不活性ガスと、
（ｂ）水銀と、
（ｃ）１ｍｏｌ％未満のハロゲン化タリウム、及び、任意に、１ｍｏｌ％未満のハロゲン化インジウムと、
（ｄ）（ｉ）アルカリ金属ハロゲン化物と、
（ｉｉ）アルカリ土類金属ハロゲン化物と、
（ｉｉｉ）ランタン及びセリウム、並びに、任意に、プラセオジム、ユーロピウム、ネオジウム、及びサマリウム、並びに、これらの組み合わせで構成される群から選択された少なくとも１つの希土類ハロゲン化物とを含むさらなるハロゲン化物成分とを含む、工程を含み、さらに、
電極に印加された電圧に応じて前記充填材を励起するために、前記放電容器内に前記電極を配置する工程を含み、
前記ランプは、その公称ランプ電力の５０％未満で動作する場合、６未満のＭＰＣＤを示す、方法。
【請求項１９】
前記ランプのＣＣＴは、その公称ランプ電力未満で動作する場合、公称ランプ電力で動作する同じランプのＣＣＴと比較して、２５０°Ｋを超えて増大又は減少しない、請求項１８記載の方法。
【請求項２０】
前記ランプは、公称電力の８０％未満で動作する場合、公称電力時の３０００°Ｋから±２５０°を超えないＣＣＴのずれ、少なくとも約８６のＣＲＩ、少なくとも約９０のＬＰＷ、及び、３０００時間の動作の間の約９３％のルーメン維持を示す、請求項１８記載の方法。
【発明の詳細な説明】
【技術分野】
【０００１】
本開示は、最大定格電力未満で動作することができ、望ましくない色ずれを被ることなく、優れたルーメン維持及び高い発光効率を示す放電ランプに関する。そのドーズ中に低ヨウ化タリウム及び任意に低ヨウ化インジウムを有するセラミック金属ハロゲン化物ランプに関連して特定の用途を見出し、それらを特に参照しながら説明する。
【背景技術】
【０００２】
高輝度放電（ＨＩＤ）ランプは、比較的小さい光源から大量の光を生成することができる高効率ランプである。これらのランプは、ほんの少し例を挙げれば、小売りの陳列の照明、高速道路及び道路の照明、競技場のような大きい施設の照明、工業及び商業ビルディングや商店の投光照明、並びに、プロジェクタを含む、多くの用途で広く使用されている。「ＨＩＤランプ」という用語は、様々な種類のランプを示すために使用される。これらは、水銀ランプ、金属ハロゲン化物ランプ、及びナトリウムランプを含む。金属ハロゲン化物ランプは、特に、比較的低コストで高いレベルの輝度を必要とする分野で広く使用されている。ＨＩＤランプは、それらの機能する環境が、長期間に渡って高温及び高圧での動作を必要とするため、他のランプとは異なる。また、これらＨＩＤランプは、それらの使用法及びコストのため、比較的長い寿命を有し、一貫したレベルの光の輝度及び色を生じることが望ましい。ＨＩＤランプは、原理的には、交流（ＡＣ）電源又は直流（ＤＣ）電源のどちらでも動作することができるが、実際には、ランプは、通常はＡＣ電源によって駆動される。
【０００３】
放電ランプは、希ガス、金属ハロゲン化物、及び水銀の混合物のような蒸気充填材料を、２つの電極間を通る電気アークでイオン化することによって、光を生成する。電極及び充填材料は、励起された充填材料の圧力を維持し、放射される光が透過することができる、半透明又は透明な放電容器内に密封される。ランプ「ドーズ」としても知られる充填材料は、電気アークによって励起されることで、所望のスペクトルエネルギー分布を放射する。例えば、ハロゲン化物は、光特性、例えば、色温度、演色、及び発光効率の幅広い選択を提供するスペクトルエネルギー分布をもたらす。
【０００４】
より効率的で経済的なエネルギーの利用を取り巻く社会の現在の意識を踏まえ、ランプ性能を犠牲にすることなく、特に、望ましくない色ずれを起こすことなく、最適に、エネルギー消費を低減して動作することができるランプを提供することに対する、照明業界での関心が高まっている。１つの解決法は、ランプを、低下した電力レベルで動作させることであろう。社会として我々のエネルギー資源の消費を削減する機会と同様に、商業的照明目的のエネルギー消費の潜在的節約が重要である。
【０００５】
しかしながら、その最大定格電力未満で照明するセラミック金属ハロゲン化物（ＣＭＨ）ランプの動作には、少なくとも１つの欠点が存在する。動作ランプ電力レベルが低下するにつれて、放射される光の色は、１０００°Ｋ程度又はそれ以上のランプの相関色温度（ＣＣＴ）の上昇と相関して、白から緑色にずれる。ＣＭＨランプの色は、主に、アーク管内の気相のハロゲン化物ドーズの組成によって決定される。典型的なＣＭＨランプは、例えば、ＮａＩ、ＴｌＩ、ＣａＩ2、及び、ＤｙＩ3、ＨｏＩ3、ＴｍＩ3のような１つ又は複数の希土類ヨウ化物を含む。ＣＭＨランプが減光する場合、アーク管内のハロゲン化物の蒸気圧は、アーク管温度の低下と共に低下することになる。しかしながら、ＴｌＩの蒸気圧は、希土類ハロゲン化物の蒸気圧よりゆっくり低下する。ＴｌＩは、緑色光を発し、充填材内の他のハロゲン化物と比べて比較的高い蒸気圧のままであるため、ランプによって放射される光は、減光した状態で、白色から緑色への色ずれを示す。光の色のこのようなずれは、商用利用には重大な影響がある可能性がある。例えば、その長い寿命及び集束される光放射のため、しばしばＣＭＨランプを用いる小売り及び展示施設は、展示されている物品を引き立たせるように提示しない、すなわち、白色光の下で提示しない照明にかなり悩まされる可能性がある。同じことが、照明が顧客によって体験されるムード又は雰囲気に寄与する公共施設にも当てはまる。
【０００６】
現在の技術では、ランプの化学的性質は、大部分の性能測定基準で非常に有益な特性を提供する。しかしながら、エネルギー消費を低減するためにランプが低下した電力で動作する場合、これらの性能測定基準は、変化する可能性があり、特に、放射される光の色は、悪影響を受ける可能性があり、すなわち、色ずれを生じる可能性がある。ランプをその電力定格の１００％未満で動作させる場合に生じる望ましくない色ずれを、ドーズの化学的性質を変更することによって低減する試みが行われているが、しばしばこれらの試みは、色ずれの低減が成功した場合、しばしば、結果として、他のランプ測定基準の損害を生じた。すなわち、一般的に、ドーズが、所望のランプ特性を最適化するために変更される場合、別の性能パラメータでのトレードオフが存在する。例えば、所望の発光色が保持されるいくつかの場合では、ランプは、効率の低下、及び／又は、ランプの寿命に渡って劣ったルーメン維持の損害を受けた。これらのパラメータは、ランプによって放射される光の色に直接関係し、したがって、ランプを使用する顧客の満足度に直接影響する。したがって、発光色の問題を、ランプのドーズを変更することによって解決することを目的とする努力は、ドーズの化学的性質の変更が最小限であった場合でも、結果として、他の性能及び測光パラメータに関係する損失、特には実質的な損失を生じていた。大部分の場合、ランプの色を改善するための努力は、他の重要なランプパラメータを犠牲にして行われていた。
【０００７】
例えば、米国特許第６，５０１，２２０号、米国特許第６，７１７，３６４号、及び米国特許第７，０１２，３７５号は、ＤｙＩ3、ＴｍＩ3、又はＨｏＩ3を含み、ＴｌＩを含まないランプドーズを開示しており、これらは、ＣＭＨランプのタングステンハロゲンサイクルを妨害することが知られている。結果として、これらのランプでは、ルーメン維持が低下している。加えて、上記特許の一部は、ＭｇＩ2を含み、ＭｇＩ2は、色ずれを全く又は実質的に含まない減光特性に関して有益であるかもしれないが、ランプ効率及びルーメン維持の低下も引き起こす。従来、優れた減光特性を提供することができ、同時に、良好なルーメン維持及び効率を提供することができるＣＭＨランプドーズは、不足している。上記の欠点は、減光、省エネルギー条件下でのＣＭＨランプの普及を制限する要因となっている。
【０００８】
したがって、放射される光の知覚される白色の損失を被ることなく、特に、放射される光のより多くの緑の色相へのずれを生じることなく、ルーメン維持を低下させることなく、そして、ランプ効率を損なうことなく、よりエネルギー効率的な方法で、公称電力未満で、すなわち、減光下で動作することができる、照明の解決法の必要性が存在する。望まれるのは、白色の発光、良好なルーメン維持、及びランプの効率を維持しながら、顧客の選択で、最高５０％低い電力までも低下した電力定格で動作することができるランプである。
【先行技術文献】
【特許文献】
【０００９】
【特許文献１】米国特許第２０１０／０５２５３１号
【発明の概要】
【課題を解決するための手段】
【００１０】
期せずして、本発明は、ランプの他の性能及び測光パラメータでの損失を全く又は無視できる損失しか生じずに、上記の所望のパラメータのすべてを達成する。これは、他のハロゲン化物の組成の最適化と共に、全ハロゲン化物充填材に対して１ｍｏｌ％未満の量のヨウ化タリウム、及び、任意に、同様に１ｍｏｌ％未満のヨウ化インジウムを含むランプドーズを用いることによって達成される。結果は、ルーメン、効率に関して優れた性能を示し、知覚される色ずれを示さないランプである。
【００１１】
例示的な実施形態では、ランプは、放電容器を含み、放電容器の内部には、少なくとも、不活性ガス、水銀、及びハロゲン化物成分を含むイオン化可能な充填材が密封され、このハロゲン化物成分は、内部に存在する全ハロゲン化物に対して１％未満のタリウム、及び、任意に、１％未満のインジウムを有し、残りのハロゲン化物成分は、アルカリ金属ハロゲン化物、アルカリ土類金属ハロゲン化物、及び希土類ハロゲン化物を含む。例えば、ハロゲン化物成分は、１ｍｏｌ％未満のハロゲン化タリウム、任意に、１ｍｏｌ％未満のハロゲン化インジウム、ハロゲン化ナトリウム、ハロゲン化カルシウム又はハロゲン化ストロンチウムのうちの少なくとも一方、及び、ハロゲン化セリウム又はハロゲン化ランタンのうちの少なくとも一方を含んでよい。
【００１２】
本発明のさらに別の実施形態では、ランプを形成する方法が提供される。方法は、内部にイオン化充填材が密封された放電容器を設ける工程を含み、この充填材は、不活性ガス、水銀、アルカリ金属ハロゲン化物、アルカリ土類金属ハロゲン化物、及び、Ｌａ又はＣｅのうち少なくとも一方を含む希土類ハロゲン化物を含む。ハロゲン化物成分は、例えば、１ｍｏｌ％未満のハロゲン化タリウム、１ｍｏｌ％未満のハロゲン化インジウム、ハロゲン化ナトリウム、ハロゲン化セリウム及びハロゲン化ストロンチウムのうちの少なくとも一方、並びに、ランタン及びセリウムから構成される群から選択された希土類ハロゲン化物の少なくとも１つを含んでよい。方法は、さらに、電極に印加される電圧に応じて充填材を励起するために、放電容器内に電極を配置する工程を含む。本発明は、どのような特定の製造方法又は処理にも限定されないことは、理解されるであろう。
【００１３】
本発明の一実施形態によるランプによって実現される主な利点は、主に、充填材中のハロゲン化物の全ｍｏｌ％に対して低量のすなわち約１ｍｏｌ％までのヨウ化タリウム、及び、任意に、低量のすなわち約１ｍｏｌ％までのヨウ化インジウムの含有により、知覚可能な色ずれがない、ランプが、ランプの最大電力定格未満で、典型的には、最大電力定格の約５０％の低下時に動作する場合に放射される光の向上した色である。
【００１４】
本発明の一実施形態によるランプによって実現される別の利点は、３０００時間の動作後の、従来技術のＣＭＨランプより１５％以上向上したルーメン維持であり、すなわち、他のランプは、ルーメン維持の低下を示すが、本ランプは、８５％のルーメン維持を示す。
【００１５】
本発明の一実施形態によるランプによって実現されるさらに別の利点は、９０ＬＰＷを超える、向上した効率である。
【００１６】
本発明によるランプの他の特徴及び利点は、以下の詳細な説明を読み、理解することから、さらに明らかになるであろう。
【図面の簡単な説明】
【００１７】
【図１】例示的な実施形態によるＨＩＤランプの断面図である。
【図２】同等の従来のランプと比較した、本発明の一実施形態によるランプの、ランプの公称ランプ電力の低下のパーセンテージに対する、ケルビン度（°Ｋ）でのランプＣＣＴのずれを示すグラフである。
【図３】同等の従来のランプと比較した、本発明の一実施形態によるランプの、ランプの公称ランプ電力の低下のパーセンテージに対する、ケルビン度（°Ｋ）でのランプＣＣＴのずれを示す別のグラフである。
【図４】同等の従来のランプと比較した、本発明によるランプの寿命に渡るルーメン維持を示すグラフである。
【発明を実施するための形態】
【００１８】
本開示は、望ましくない色ずれ、ルーメン維持の損失、又はランプ効率の損失を被ることなく、最大定格電力未満で動作させることができる放電ランプに関する。少ない、すなわち、約１ｍｏｌ％までのモル分離のヨウ化タリウム、及び、任意に、少ない、すなわち約１ｍｏｌ％までのモル分率のヨウ化インジウムを含むセラミック金属ハロゲン化物ランプに関する特定の用途を見出し、このランプは、その公称ランプ電力未満で、例えば、約５０％で、例えば、公称電力の４０％と低く動作する場合、実質的に色ずれを示さず、良好なルーメン維持及び良好な効率を示す。以下の開示は、時々、７０ＷのＣＭＨランプ、又は７０Ｗウルトラランプを例証するかもしれないが、提供される新規なドーズの組成は、すべてではないとしても、大部分のＣＭＨランプ設計で、同等の利点を有することが理解される。
【００１９】
例示的な実施形態では、ランプは、内部にイオン化可能な充填材が密封された放電容器を含み、このイオン化可能な充填材は、少なくとも、不活性ガス、水銀、及びハロゲン化物成分を含み、このハロゲン化物成分は、少ない、すなわち１ｍｏｌ％未満のヨウ化タリウム、及び、任意に、少ない、すなわち１ｍｏｌ％未満のヨウ化インジウムを有し、さらに、アルカリ金属ハロゲン化物、アルカリ土類金属ハロゲン化物、及び希土類ハロゲン化物を含む。例えば、ハロゲン化物成分は、ヨウ化ナトリウム、ハロゲン化カルシウム又はハロゲン化ストロンチウムのうちの少なくとも一方、ハロゲン化セシウム又はハロゲン化ランタンのうちの少なくとも一方、並びに、１ｍｏｌ％未満のハロゲン化タリウム及びハロゲン化インジウムを含んでよい。１ｍｏｌ％未満のハロゲン化タリウムを含むランプは、定格ランプ電力未満で動作する場合、公称電力の５０％と低くても、知覚可能な色ずれを示さない。ヨウ化インジウムが存在する必要はないが、１ｍｏｌ％未満のハロゲン化物充填材を含むことは、ランプの測光及び性能パラメータをさらに向上させることが示されている。
【００２０】
一実施形態では、上記による放電ランプが提供され、放電ランプは、９０より大きく、好適には、９４という高いワットあたりのルーメン（ＬＰＷ）を示し、さらに、３０００時間の動作後に、約９３％より高いルーメン維持を示す。ランプＣＣＴは、定格ランプ電力の約５０％程度の低い低下した電力レベルで動作する場合、±２５０Ｋ未満ずれる。本明細書で使用するとき、「定格電力」、「公称ランプ電力」、及び「ランプ電力定格」という用語、又は、交換可能に使用され得るそれらの任意の変形は、業界標準による、ランプが動作することが意図される最適なワット数を示す。この点で、例えば、白熱ランプは、１００Ｗ、７０Ｗ、又は５０Ｗのランプとして市販される場合があり、ワット（Ｗ）は、ランプの最大電力定格を示す。同様に、ＨＩＤランプは、一般的に、１５０Ｗ、１００Ｗ、７０Ｗ、５０Ｗ、３９Ｗ、及び２０Ｗとして市販される場合がある。
【００２１】
別の実施形態では、セラミック金属ハロゲン化物ランプが提供され、このセラミック金属ハロゲン化物ランプは、その公称ランプ電力の８０％未満で動作する場合、及び、その公称ランプ電力の約５０％未満で動作する場合でも、その公称ランプ電力の１００％で動作する場合のランプのＣＣＴと実質的に同じＣＣＴ、又は、その±約１００°Ｋ内のＣＣＴを示す。したがって、ＣＣＴが実質的に同じままであるという事実によって、ランプによって放射される光の色は、知覚可能なずれを生じない。上記に加えて、本発明の少なくとも１つの実施形態によるランプは、優れたルーメン出力及び効率を示す。これらの特性を示すＣＭＨランプは、１ｍｏｌ％未満のヨウ化タリウム、任意に、１ｍｏｌ％未満のヨウ化インジウム、ハロゲン化ナトリウム、ハロゲン化カルシウム及び／又はハロゲン化ストロンチウム、及び、ハロゲン化セリウム又はハロゲン化ランタンのうちの少なくとも一方を含むドーズを含む。このように、以下の開示は、そのようなランプが公称ランプ電力未満で動作する場合でも、現在利用可能な他の同等のランプより改善された効率及び良好な色性能を有するランプを提供する。
【００２２】
様々な態様で説明するように、ランプは、目的とする信頼性又はルーメン維持を損なうことなく、測光目標を同時に満足させることができる。本明細書によるランプ設計で、少なくとも十分に達成され、場合によっては向上される測光特性は、とりわけ、初期ルーメン出力、ルーメン維持（ＬＰＷ）、及びＣＣＴである。
【００２３】
ルーメン、ＣＲＩ、ＣＣＴ、Ｄｃｃｙ、ＣＣＴずれ、及びＣＲＩずれを含む以下の測光及び性能パラメータを考慮して、所望の目標を達成するための最適なドーズの内容を決定するために、以下の表１にｍｏｌ％として示すハロゲン化物ドーズ成分を試験した。すべてのランプのドーズは、示される他のハロゲン化物に加えて、７０ｍｏｌ％ヨウ化ナトリウム及び２４ｍｏｌヨウ化カルシウムを含めた種々のパラメータの最適化が、各ドーズ成分について決定された。標本１３は、ＮａＩの代わりにＬａＩ3を含み、標本１４は、ＣａＩ2の代わりにＳｒＩ2を含んだ。すべてのパラメータを最適に満たす組成は、見つからなかった。しかしながら、試験の結果を考慮して、他の性能パラメータを維持しながら、色ずれに関して最適な性能を提供するランプに到達することができた。示すデータに照らして、ＴｌＩ及びＩｎＩをそれぞれ１ｍｏｌ％未満含むハロゲン化物ドーズが最高の結果を提供することが、決定されている。このドーズは、３．０〜６．０ｍｏｌ％のＣｅＩ3を含んでもよい。さらなる試験データが、この結論を支持するために、以下に及び図面に提供される。
【００２４】
【表１】
2014513405.tif 000003
「ルーメン」という用語は、本明細書では、光源、この例ではＣＭＨランプから放射された可視光の総量を示す。ランプの効率、又は発光効率は、通常はワットで測定される電力に対する、ルーメンでの光束の比である。一般に、光源の出力を測定する際、又は、光源が所定の量の電気から可視光をどれくらい良好に提供するかを測定する際、発光は、ワット当たりのルーメン、ＬＰＷで測定される。言い換えると、発光効率は、装置によって放射される全光束（ルーメン）と、装置によって消費される入力電力の総量（ワット）との比を表す。入力エネルギーの一部は、可視光放射以外の熱又は他の形で失われる。
【００２５】
相関色温度、すなわちＣＣＴは、黒体放射体の色度（色）が、光源の色度と最も合致する場合の、黒体放射体の、ケルビン度（°Ｋ）で表される絶対温度を示す。ＣＣＴは、国際照明委員会（Ｃｏｍｍｉｓｓｉｏｎ  Ｉｎｔｅｒｎａｔｉｏｎａｌ  ｄｅ  ｌ’Ｅｃｌａｉｒａｇｅ）（ＣＩＥ）１９６０  ｃｏｌｏｒ  ｓｐａｃｅの色度座標（ｕ，ｖ）の位置から推定することができる。この観点から、ＣＣＴ評価は、光源がどれくらい「暖色」又は「寒色」であるかの指標である。数値が高いほど、ランプはより寒色である。数値が低いほど、ランプはより暖色である。例示的なランプは、例えば、約２７００Ｋから約４５００Ｋの間の、約３３００Ｋから約２９００Ｋ、例えば、３０００Ｋの間の相関色温度（ＣＣＴ）を提供することができる。例えば、不活性ガス及び水銀と共に、３ｍｏｌ％を超えるＮａＩ、ＣａＩ2、ＴｌＩ、及び、ＬａＩ3を含む従来の充填材の組成を有するＣＭＨランプは、その公称ランプ電力の７０％で、約３０００°ＫのＣＣＴで動作することができる。同じ充填材を有するこの同じランプは、しかしながら、その公称ランプ電力の約５０％で動作する場合にＣＣＴが約４４００°Ｋに上昇するように、低下したランプ電力で動作する場合にＣＣＴの上昇を経験する。約１４００°ＫのＣＣＴのこの上昇は、白色から緑色に向かう色ずれに対応する。しかしながら、そのドーズの組成に、非常に低量のヨウ化タリウム及びヨウ化インジウム、すなわち１ｍｏｌ％未満のＴｌＩ、及び、任意に、１ｍｏｌ％未満のＩｎＩしか有さず、さらに、ＮａＩ、ＣａＩ2、及び／又はＳｒＩ2、並びに、ＬａＩ3及び／又はＣｅＩ3を含む本明細書の少なくとも１つの実施形態によるランプが同様に試験されると、その公称ランプ電力の１００％で、３０００°ＫのＣＣＴを示し、その公称ランプ電力の５０％で、わずか約３１００°ＫのＣＣＴを示す。３０００°Ｋから３１００°Ｋへの約１００°ＫのＣＣＴのこのわずかな上昇は、大部分の顧客によって知覚されるのに十分な大きさの色ずれを生じない。したがって、本発明によるランプは、低下した電力で放射される光の向上した色品質を提供し、ランプをエネルギー効率的な照明の選択肢にする。上記は、単なる例示的なものであり、主題のランプドーズがどのように向上した色品質を与えるかを示すためだけに提供される。このように、本発明は、上述して特定の実施形態に如何ようにも限定されず、充填材及び温度を含めてそれらの種々の変更形態が本明細書中で考慮されることを理解されたい。
【００２６】
光の色の別の尺度、Ｄｃｃｙは、Ｙ軸（ＣＣＹ）上のランプの色点の色度の、標準黒体曲線の色度との差である。１００％の公称ランプ電力から始まり、続いて、８０％、７０％、６０％、及び５０％へと低下する異なる動作電力で測定される単一のランプの色点は、変化しないと認識されるために、放射される色に関する「ＭａｃＡｄａｍ楕円」として一般に知られるものの中にとどまらなければならない。ＭａｃＡｄａｍ楕円という用語は、従来の色度図上の領域を示し、この領域は、平均的な人間の目には楕円の中心の色と区別がつかないすべての色を含む。楕円は、色点の独立した観察者によって行われた比較を使用して開発された。ＭａｃＡｄａｍは、観察者によって行われた比較のすべてが、ＣＩＥ１９３１色度図上のその色に関する楕円内に入ることを観察した。測定は、色度図上の２５の点で行われ、色度図上の楕円の大きさ及び向きは、試験色に応じて大きく異なることがわかった。一般に、６以上のＭＰＣＤの色点における差（最小知覚可能色差）は、放射される光の色の知覚可能なずれを示すことが理解される。
【００２７】
さらに別の一般的に使用される色指標が、演色評価数（ＣＲＩ）である。ＣＲＩは、個々の色を示すランプの能力の、基準と比較した指標であり、同じ色温度で基準（典型的には黒体）と比較したランプのスペクトル分布の比較から導出される。基準色タイルを照明するために使用される場合の光源の演色性を定義する特殊演色評価数（Ｒｉ、ここでｉ＝１〜１４）が、１４個ある。平均演色評価数（Ｒａ）は、０〜１００のスケールで表される（非飽和色に対応する）最初の８個の特殊演色評価数の平均である。特に断らない限り、本明細書では、演色は、「Ｒａ」を単位として表される。本明細書によるランプと同等の充填材を有するが、より多い量のヨウ化タリウム及びヨウ化インジウムを含む従来の７０ＷのＣＭＨランプの演色評価数は、約８０〜９０の範囲内の場合がある。前述したように、低下した動作電力で放射される光の色ずれを回避する従来の試みは、ドーズからＴｌＩを除去することを含んでいた。しかしながら、これらの試みの結果として、ランプは、８０をかなり下回るＣＲＩを示した。これに対し、本明細書に記載のように、非常に低量のヨウ化タリウム又はヨウ化インジウムを含み、残りのハロゲン化物ドーズ成分を含むランプは、８６という高いＣＲＩを示すことが示されている。業界では、約８０をいくらか上回るＣＲＩが優れていると考えられることが理解されている。
【００２８】
これらの範囲及びパラメータ、すなわち、約３０００°Ｋの、±２５０°Ｋ内の一貫したＣＣＴ、及び、少なくとも約８６のＣＲＩを、ランプの公称の定格電力の８０％で、又は８０％以下で動作する場合に、本ランプの設計によって同時に満たすことができる。意外なことに、これを、ランプ効率及びルーメン維持に悪影響を及ぼすことなく達成することができる。したがって、例えば、例示的なランプは、８０％未満、さらには約５０％、例えばまさに約４５％程度に低下した公称ランプ電力で動作する間、向上した色品質、すなわち、白色光放射に相関するＣＣＴ、ＣＲＩ、及び色点を示すことができ、さらに、既知の所望の基準に合ったルーメン効率及びランプ寿命を維持することができる。
【００２９】
一実施形態では、放電容器、及び放電容器内に延在する電極を含むランプが提供される。ランプは、さらに、容器内に密封されたイオン化可能な充填材を含む。イオン化可能な充填材は、非常に少ないドーズ量、すなわち、約１ｍｏｌ％未満のヨウ化タリウム及びヨウ化インジウムを含む。本明細書では、ヨウ化タリウム、及び、存在するならばヨウ化インジウムの量を、ハロゲン化物充填材の１％（モル分率）に等しいか、又はそれ未満のドーズに減らすことによって、さらに、以下によるハロゲン化物ドーズ成分を含むことによって、発光色及び性能に関する上記パラメータを有利に達成できることがわかっている。この有利なＣＭＨランプのイオン化可能な充填材は、不活性ガス、Ｈｇ、及び他のハロゲン化物成分を含み、このハロゲン化物成分は、アルカリ金属ハロゲン化物、少なくとも１つのアルカリ土類金属ハロゲン化物、及び少なくとも１つの希土類ハロゲン化物を含む。
【００３０】
図１を参照すると、例示的なＨＩＤランプ１０の断面図が示されている。このランプは、例えば、一般に、７０ＷのウルトラＣＭＨランプと呼ばれる種類であってよい。しかしながら、イオン化可能な充填材を使用する任意のランプの種類が、以下の開示から利益を受けることになると理解される。ランプは、放電容器又はアーク管１２を含み、放電容器又はアーク管１２は、内部チャンバ１４を画定し、シュラウド、若しくは外側エンベロープ、又はジャケット３２内に収容することができる。放電容器壁１６は、アルミナのようなセラミック材料、又は、石英ガラスのような他の適切な光透過性材料で形成することができる。イオン化可能な充填材１８が、内部チャンバ１４内に密封される。タングステンで形成することができる電極２０、２２が、放電容器の両端に配置され、電流が電極２０、２２に供給されると、充填材を励起する。２つの電極２０及び２２には、典型的には、ベース３４を貫通して、（例えば、図示しない安定器から）導体２４、２６を介して、交流電流が供給される。電極２０、２２の先端２８、３０は、アークギャップを画定する距離ｄの間隔が開けられる。ランプ１０が給電され、ランプへの電流の流れを指示すると、２つの電極間に電圧差が形成される。この電圧差は、電極の先端２８、３０間のギャップを横断するアークを発生させる。アークは、結果として、電極先端２８、３０間の領域にプラズマ放電を引き起こす。可視光が発生し、壁１６を通って、チャンバ１４の外に出て行く。本発明を実施する際に、任意の適切なランプ構成を使用することができ、図１は、単にこのような構成の１つであることが理解される。
【００３１】
イオン化可能な充填材１８は、不活性ガス、水銀（Ｈｇ）、及びハロゲン化物ドーズを含み、このハロゲン化物ドーズは、１ｍｏｌ％のヨウ化タリウム、及び、任意に、１ｍｏｌ％までのヨウ化インジウムを含む。ハロゲン化物成分は、希土類ハロゲン化物を含み、さらに、１つ又は複数のアルカリ金属ハロゲン化物及びアルカリ土類金属ハロゲン化物を含んでよい。動作時に、電極２０、２２は、電極の先端２８、３０間にアークを生成し、このアークは、充填材をイオン化して、放電空間内にプラズマを生成する。生成される光の放射特性は、主に、充填材料の成分、電極間の電圧、チャンバの温度分布、チャンバ内の圧力、及びチャンバの形状に依存する。さらに、ランプが、その公称ランプ電力未満で動作する場合、これらのパラメータは組み合わさり、ランプから放射される光の色に大きな影響を及ぼす。ハロゲン化物ドーズ中のヨウ化タリウム及びヨウ化インジウムの量を減らすことによって、公称ランプ電力より低い電力でのランプ性能に良い影響を及ぼすことができ、したがって、性能を低下させることなくエネルギーを節約し、場合によっては、ランプ性能を向上させる。充填材の以下の説明では、成分の量は、特に断らない限り、放電容器内に最初に密封される量、すなわち、ランプの動作前の量を示す。
【００３２】
バッファガスは、アルゴン、キセノン、クリプトン、又はそれらの組み合わせのような不活性ガスであってよく、内部チャンバ１４の立方センチメートル当たり約２〜２０マイクロモル（μｍｏｌ／ｃｍ3）で充填材中に存在してよい。バッファガスは、ランプ動作の初期段階で光を生成するための始動ガスとして機能することもできる。ＣＭＨランプに適した一実施形態では、ランプにＡｒが充填される。他の実施形態では、Ｘｅ又はＡｒが、少量の追加のＫｒ８５と共に使用される。放射性Ｋｒ８５は、ランプを始動するのを助けるイオン化をもたらす。冷却充填圧力は、約６０〜３００Ｔｏｒｒであってよいが、より高い冷却充填圧力が除外されるものではない。一実施形態では、少なくとも約２４０Ｔｏｒｒの冷却充填圧力が使用される。高すぎる圧力は、ランプの始動を損なう可能性がある。低すぎる圧力は、ランプの寿命に渡るルーメン低下の増大につながる可能性がある。
【００３３】
水銀ドーズは、アーク管の体積の約２〜３５ｍｇ／ｃｍ3で存在してよい。水銀の重量は、選択された安定器から電力を引き出すための所望のアーク管動作電圧が得られるように調整される。
【００３４】
本明細書によるランプのハロゲン化物ドーズは、ハロゲン化物ドーズの一部として、ヨウ化タリウムを約１ｍｏｌ％まで、及び、任意に、ヨウ化インジウムを約１ｍｏｌ％までしか含まない。上述したように、ドーズ材料からハロゲン化タリウムを完全に除去することが知られている。しかしながら、ハロゲン化タリウム、特にヨウ化タリウムを含まないこれらのランプは、ランプ効率の低下を経験しており、ハロゲン化タリウムの使用を望ましくしている。ヨウ化タリウムを含める必要性は、ランプが公称電力未満、例えば、公称電力の８０％以下で動作する場合の、放射される光の色ずれに影響を与えるその既知の傾向とバランスを取らなければならない。従来のＣＭＨランプは、１ｍｏｌ％よりはるかに多くの、例えば、５％まで、さらにそれより多くのＴｌＩを含んでいた。しかしながら、ドーズ中のハロゲン化タリウム、例えば、ＴｌＩの量を、約１ｍｏｌ％未満に制限することによって、及び、任意に、等しく低量の、すなわち約１ｍｏｌ％未満のハロゲン化インジウムを添加することによって、測光ランプ特性に悪影響を及ぼさないランプを達成することができることが、現在、予想外に実現されている。本明細書で先に指摘したように、低ドーズ量のハロゲン化インジウムを有さない、すなわち、１ｍｏｌ％未満しかＴｌＩを含まないランプは、減光状況下で向上した性能を示す。しかしながら、低ドーズ量のハロゲン化インジウム、好適にはヨウ化インジウムの添加は、ランプ性能をさらに向上させることがわかっている。加えて、本明細書にしたがって残りのドーズ成分を慎重に選択することは、ランプ性能を向上させる。このように、現在では、以下のドーズ成分を有するＣＭＨランプは、公称動作電力未満、８０％未満、例えば、５０％で動作する場合、望ましくない色ずれを示さず、ルーメン維持の低下を示さず、良好な発光効率を示すことがわかっている。ドーズは、１ｍｏｌ％未満のヨウ化タリウム、及び、任意に、１ｍｏｌ％未満のヨウ化インジウムを含み、さらに、ＮａＩ2、ＣａＩ2、及び／又はＳｒＩ2、並びに、ＣｅＩ3及び／又はＬａＩ3を含む。
【００３５】
ハロゲン化物成分中のハロゲン化物（複数可）を、それぞれ、塩化物、臭化物、ヨウ化物、及びこれらの組み合わせから選択することができる。一実施形態では、ハロゲン化物は、すべてヨウ化物である。ヨウ化物は、充填材中のヨウ化物成分によるアーク管及び／又は電極の腐食が、それ以外の類似の塩化物又は臭化物成分によるより少ないため、より長いランプ寿命をもたらす傾向がある。ハロゲン化物成分は、通常、化学量論的な関係で存在するであろう。
【００３６】
ハロゲン化物成分の希土類ハロゲン化物は、少なくともランタン（Ｌａ）及びセリウム（Ｃｅ）のハロゲン化物を含んでよく、さらに、プラセオジム（Ｐｒ）、ユーロピウム（Ｅｕ）、ネオジム（Ｎｄ）、サマリウム（Ｓｍ）、及びこれらの組み合わせのハロゲン化物を含んでよい。充填材の希土類ハロゲン化物（複数可）は、一般形ＲＥＸ3を有することができ、ここで、ＲＥは、Ｌａ及びＣｅから、任意に、Ｐｒ、Ｎｄ、Ｅｕ、及びＳｍから選択され、Ｘは、Ｃｌ、Ｂｒ、及びＩ、並びに、これらの組み合わせから選択され、当業者には既知のように、任意の適切な濃度で充填材中に存在してよい。この群からの例示的な希土類ハロゲン化物は、ハロゲン化ランタン及びハロゲン化セリウムである。充填材は、一般的に、これらのハロゲン化物の少なくとも１つを含むことになり、希土類ハロゲン化物のモル濃度は、充填材中の総ハロゲン化物の少なくとも１％、少なくとも約３％、例えば、約４．８％である。
【００３７】
アルカリ金属ハロゲン化物は、存在する場合、リチウム（Ｌｉ）、ナトリウム（Ｎａ）、カリウム（Ｋ）、及びセシウム（Ｃｓ）のハロゲン化物、並びに、これらの組み合わせから選択されてよい。特定の一実施形態では、アルカリ金属ハロゲン化物は、ハロゲン化ナトリウムを含む。充填材のアルカリ金属ハロゲン化物（複数可）は、一般形ＡＸを有することができ、ここで、Ａは、Ｌｉ、Ｎａ、Ｋ、及びＣｓから選択され、Ｘは、上記で定義されており、及びそれらの組み合わせであり、当業者には既知のように、任意の適切な濃度で充填材中に存在してよい。
【００３８】
アルカリ土類金属ハロゲン化物は、存在する場合、カルシウム（Ｃａ）、バリウム（Ｂａ）、及びストロンチウム（Ｓｒ）のハロゲン化物、並びに、これらの組み合わせから選択されてよい。充填材のアルカリ土類金属ハロゲン化物（複数可）は、一般形ＭＸ2を有することができ、ここで、Ｍは、Ｃａ、Ｂａ、及びＳｒから選択され、Ｘは、上記で定義されており、及びそれらの組み合わせである。特定の一実施形態では、アルカリ土類金属ハロゲン化物は、ハロゲン化カルシウムを含む。別の実施形態では、アルカリ土類金属ハロゲン化物は、ハロゲン化ストロンチウムを含む。アルカリ土類金属ハロゲン化物は、当業者には既知のように、任意の適切な濃度で充填材中に存在してよい。しかしながら、アルカリ土類金属ハロゲン化物成分は、ＭｇＸ2を含まない。本発明者らの理解では、ＭｇＸ2の使用は、ランプが公称ランプ電力若しくは公称ランプ電力未満で動作する場合、結果としてルーメン維持を低下させ、又は、初期のランプルーメン効率を抑制する可能性がある。
【００３９】
一実施形態では、充填材は、
０．１〜１モル％ハロゲン化タリウム、
６８〜７２ｍｏｌ％のアルカリ金属ハロゲン化物、
１０〜２５ｍｏｌ％のアルカリ土類金属ハロゲン化物、及び
２〜６ｍｏｌ％の希土類ハロゲン化物、を含み、
ここで、ハロゲン化物成分は、上記開示と一致するように選択される。
【００４０】
一実施形態では、充填材は、
０．１〜１モル％のハロゲン化タリウム、
０．１〜１モル％のハロゲン化インジウム、
６８〜７２ｍｏｌ％のアルカリ金属ハロゲン化物、
１０〜２５ｍｏｌ％のアルカリ土類金属ハロゲン化物、及び
２〜６ｍｏｌ％の希土類ハロゲン化物、を含み、
ここで、ハロゲン化物成分は、上記開示と一致するように選択される。
【００４１】
別の実施形態では、充填材は、
０．１〜０．９モル％のハロゲン化タリウム、
０．１〜０．９モル％のハロゲン化インジウム、
６８〜７２ｍｏｌ％のアルカリ金属ハロゲン化物、
１０〜２５ｍｏｌ％のアルカリ土類金属ハロゲン化物、
２〜６ｍｏｌ％の希土類ハロゲン化物、及び
少なくとも１．０ｍｏｌ％のハロゲン化セシウム、を含み、
ここで、ハロゲン化物成分は、上記開示と一致するように選択される。
【００４２】
上記範囲のすべては、ドーズ成分に関するだけでなく、色パラメータに関しても、本発明のランプ設計で同時に満たすことができる。意外なことに、これは、ランプの信頼性又はルーメン維持に悪影響を及ぼすことなく、達成することができる。したがって、例えば、例示的なランプは、公称ランプ動作電力未満で動作している間も、向上した色品質、すなわち、白色光放射に相関するＣＣＴ、ＣＲＩ、及び色点を示すことができ、さらに、既知の望ましい基準に合った、又はそれより良好なルーマン出力及びランプ寿命を維持することができる。
【００４３】
以下の表２は、後述のグラフのデータを生成するために使用されたランプに関するハロゲン化物ドーズの内容物を、モル分率で提供する。本発明によるランプＡは、１ｍｏｌ％未満のヨウ化タリウム及びヨウ化インジウムを含むことに留意されたい。同様に本発明によるランプＢは、１ｍｏｌ％未満のヨウ化タリウム及びヨウ化インジウムを含む。しかしながら、ランプＣは、望ましい１ｍｏｌ％の上限をかなり上回る４．２ｍｏｌ％のヨウ化タリウム量を含み、ヨウ化インジウムを含まないハロゲン化物ドーズを含む、市販の７０Ｗのウルトラランプである。ランプＤは、望ましい１ｍｏｌ％の上限をかなり上回る４．０ｍｏｌ％のヨウ化タリウム量を含み、ヨウ化インジウムを含まないハロゲン化物ドーズを含む、市販の１５０Ｗのウルトラランプである。
【００４４】
【表２】
2014513405.tif 000004
図２は、水平及び垂直発光位置（それぞれ、ランプＣｖ、Ｃｈ、Ｄｖ、及びＤｈ）の両方での、少なくとも４ｍｏｌ％のＴｌＩを含む従来の７０Ｗ及び１５０ＷのＣＭＨランプに関する、低下する電力レベルでのランプＣＣＴのグラフを提供する。データは、本発明の一実施形態による７０ＷのＣＭＨランプ（ランプＢ）についても提供される。データは、ランプＣ及びＤについて提供される。１００％の公称電力では、示されたすべてのランプが、グラフ上で０に相関する約３０００°ＫのＣＣＴを示す。動作電力が低下するにつれて、従来のランプは、７５０°Ｋから１３５０°Ｋに増大するＣＣＴを示した。このＣＣＴの上昇は、緑色に向かう発光色の望ましくないずれに相関する。しかしながら、本発明によるランプは、１００％の動作電力でのランプＣＣＴの±２５０°Ｋの範囲内のＣＣＴを示した。これは、１ｍｏｌ％未満のＴｌＩを含めることに起因する。
【００４５】
図３は、ＣＣＴを、ランプの公称（最大）電力のパーセンテージの関数として示すグラフであり、これらのランプの充填材は、上記表２に示されている。ランプ（Ａ）は、Ｃｅ／Ｓｒ／Ｎａ並びに１ｍｏｌ％未満のＴｌＩ及びＩｎＩを含むドーズを有する。ランプ（Ｂ）は、Ｃｅ／Ｃａ／Ｎａ並びに１ｍｏｌ％未満のＴｌＩ及びＩｎＩのドーズを有する。ランプＣは、Ｎａ／Ｌａ／Ｔｌ／Ｃａの充填材を含む従来の７０ワットのウルトラランプであり、ＴｌＩが、１ｍｏｌ％を超えるレベルで含まれ、ハロゲン化インジウムを含まない。図示のように、両方のランプＡ及びＢは、公称電力の５５％で、最大２００°ＫのＣＣＴのずれを経験した。対照的に、従来のランプＣは、緑色に向かうランプ放射の色ずれに相関する、公称電力の５５％での約８５０°ＫのＣＣＴのずれを経験した。
【００４６】
図４は、ルーメン維持、すなわち、数千時間のランプの寿命の関数としてのルーメン維持のパーセンテージを示すグラフである。ランプＡ〜Ｄのルーメン維持が示される。わかるように、本発明によるランプＡ及びＢは、２５００時間後に、少なくとも約９０％のルーメン維持を示した。
【００４７】
表３は、すべて７０Ｗでの動作について、上記表２に示すドーズを有するランプＡ、Ｂ、及びＣによって発生されたデータを、ＣＣＴに関するだけでなく、同様に他の測光性能パラメータに関しても提供する。データは、ランプＢに合致する充填材を有する２つのランプ、基準安定器をオフにして動作した１つ、及び、電気安定器をオフにした１つについて提供される。
【００４８】
【表３】
2014513405.tif 000005
表３は、本開示によるランプドーズ（ランプＡ及びＢ）が、１ｍｏｌ％を超えるヨウ化タリウムを含み、ヨウ化インジウムを含まないハロゲン化物ドーズを有する従来のランプ（ランプＣ）によって示されるものと等しい、又はそれよりも良好な性能及び測光パラメータを示すことを明らかに示す。さらに重要なことには、上記に提示したデータと併せて、本開示によるランプは、既知のランプと等しく又はそれよりも良好に機能しながら、さらに、減光状況の下で、すなわち公称電力未満で、さらに公称電力のわずか５０％程度の低い電力で動作する場合に、望ましくない色ずれを示さないことがわかる。このように、本明細書によるハロゲン化物ドーズを有するランプは、現在利用可能なランプよりも経済的な照明の解決法を意味する。
【００４９】
本発明を、好適な実施形態を参照して説明してきた。明らかに、上記の詳細な説明を読み、理解すれば、変更及び変形が想到されるであろう。本発明は、すべてのこのような変更及び変形を含むものとして解釈されることが意図される。
【符号の説明】
【００５０】
１０  ＨＩＤランプ
１２  放電容器
１４  内部チャンバ
１６  放電容器壁
１８  イオン化可能な充填材
２０  電極
２２  電極
２４  導体
２６  導体
２８  先端
３０  先端
３２  ジャケット
３４  ベース
【図１】
2014513405.tif 000006
【図２】
2014513405.tif 000007
【図３】
2014513405.tif 000008
【図４】
2014513405.tif 000009
【国際調査報告】
2014513405.tif 000010
2014513405.tif 000011
2014513405.tif 000012